(57)【特許請求の範囲】
【請求項１】
歯構造体へのフッ化物取り込みを増大させる生体活性ガラス及びフッ化物を含んでいるオーラルケア組成物であって、全フッ化物が１００ｐｐｍ〜９００ｐｐｍの範囲の濃度で組成物中に存在する、前記オーラルケア組成物。
【請求項２】
フッ化物が５００ｐｐｍ〜９００ｐｐｍの範囲の濃度で組成物中に存在する、請求項１記載のオーラルケア組成物。
【請求項３】
オーラルケア組成物が、歯磨剤である、請求項１記載のオーラルケア組成物。
【請求項４】
オーラルケア組成物が、歯科用バーニッシュ剤である、請求項１記載のオーラルケア組成物。
【請求項５】
以下の処方：
【表１】
0005816549.tif 000019
を含んでいる、歯科用バーニッシュ剤の形態であるオーラルケア組成物。
【発明の詳細な説明】
【技術分野】
【０００１】
本発明は、歯へのフッ化物取り込みを良くすることに関する。具体的には、本発明は、生体活性ガラスを用いた、歯へのフッ化物取り込みを良くするための組成物及びその方法に関する。
【背景技術】
【０００２】
歯の象牙質及びエナメル質は、主として、ヒドロキシアパタイト形態の結晶質リン酸カルシウムから構成されている。通常の口内ｐＨレベルでは、この歯鉱物質は極めて不溶性である。しかしながら、酸性ｐＨレベルでは、顕著な鉱物質脱落及び鉱物質喪失が起こり得る。元来カルシウムイオン及びリンイオンで過飽和している唾液は、常態では、歯表面の再石灰化と修復の役割を担っている。良くないオーラルケア習慣及び現代の食生活の結果として、歯は、齲蝕原性細菌及び酸性飲食物により絶えず鉱物質脱落しており、通常の修復プロセスのバランスが崩れている。さらには、頚部ガン、咽喉ガン、糖尿病、及び高血圧等の疾患や、ある種の病気と闘うために摂取される薬物も、常態修復プロセスの破壊に寄与している。歯表面の鉱物質脱落の量を減らすのに用いられている１つの方法は、口内環境に、フッ化物入り練り歯磨き及び洗口液の形態でフッ化物を導入する方法である。そのような製造物のフッ化物は唾液によってイオン化され、歯構造体にヒドロキシフルオロアパタイトの形態で組み込まれる。ヒドロキシフルオロアパタイトはヒドロキシアパタイトよりもずっと酸耐性があり、これによって、さらなる酸負荷によって引き起こされる歯表面の鉱物質脱落の速度は低減される。
【０００３】
フッ化ナトリウム、モノフルオロリン酸ナトリウム、フッ化スズ、さらには他のフッ化物化合物の形態にある、標準的フッ化物化合物をオーラルケア組成物に組み込むことで、再石灰化と歯鉱物質酸耐性が向上され得ることは知られている。炭酸カルシウム、リン酸二カルシウム、リン酸三カルシウム、さらには他のカルシウム源の形態である研磨剤は、低濃度のカルシウムを放出し、歯鉱物質へのフッ化物取り込みを向上させ得ることも知られている。上記で言及した研磨剤のような僅かしか溶けないカルシウム源を用いることは、唾液には、低濃度のカルシウムが放出されているということになり、これによっては、歯構造体へのフッ化物取り込みの改善が十分もたらされるとはいえない。塩化カルシウム、クエン酸カルシウム、非晶質リン酸カルシウム（ＡＣＰ）、カゼインホスホペプチド非晶質リン酸カルシウム（ＣＰＰ−ＡＣＰ）、さらには他の極めて可溶性のカルシウム化合物の形態にある、極めて可溶性のカルシウム含有化合物を用いて、歯鉱物質へのフッ化物取り込みを向上させることが提案されたことがある。フッ化物含有化合物を極めて可溶性のカルシウム含有化合物とオーラルケア組成物中で直接組み合わせることは、可溶性のフッ化物とカルシウムがパッケージ中で反応して不溶性のフッ化カルシウムを形成し、その結果、口内環境に入れられたときのフッ化物の効果を低減させ得るので、難題が伴い得る。これらの極めて可溶性の化合物は口内環境に導入されたときも反応し得るので、その結果、フッ化カルシウムの形成がもたらされ、歯鉱物質へのフッ化物取り込みの低下がもたらされ得る。このような２つの源を含んでいる実用的なオーラルケア組成物を開発しようとする多くの試みが試みられてきた。
【０００４】
１つの試みは、順次に各オーラルケア組成物を用いるという試み、すなわち、同時ではなく、１つのものの後にもう１つのものを用いるという方法である。この方法は、可溶性のカルシウム、リン、及びフッ化物を唾液に別々に導入することを可能にするものであり、導入されたものはその後に反応して歯構造体へのフッ化物取り込みを向上させ得る。例えば、特許文献１（Ｇｒａｂｅｎｓｔｅｔｔｅｒら）及び特許文献２（Ｒａａｆら）には、カルシウムイオン及びリン酸イオンを含有する別々の溶液で歯表面を続けて処置することによってエナメル質を再石灰化させるという方法が記載されている。この処置方法は、時間がかかって不便であり、複数回、連続的に適用するという不便さがある。
【０００５】
もう１つの試みは、唾液へのフッ化物、カルシウム、及びリン化合物の溶解度を向上させて歯構造体へのフッ化物取り込みを向上させるために、低ｐＨを有するオーラルケア組成物を開発するという試みである。特許文献３（Ｄｕｇｉｕｌｉｏら）には、低ｐＨ（２．５〜４．０）のカルシウム及びリン酸イオン準安定溶液が開示されている。鉱物質が脱落したエナメル質への溶液の浸透が起こって、ｐＨが上昇するとリン酸カルシウムの沈殿から再石灰化が起こる。残念なこととして、準安定溶液はｐＨを下げるが、これは、練り歯磨きのような毎日使う製造物の中に組み込まれた場合、潜在的に象牙質及びエナメル質を鉱物質脱落させ得、及び／又は、口内軟組織を損傷又は刺激し得る。
【０００６】
なおもう１つの試みは、可溶性のフッ化物とカルシウムが使用の時点まで別々に保持される二相送達系を用いるという試みである。特許文献２（Ｒａａｆら）、特許文献４（Ｗｉｎｓｔｏｎら）、及び特許文献５（Ｃｈｏｗら）には、二相送達系が開示されている。二送達系には、正確で、適切な投与量に関して、及び、適するフッ化物化合物の送達に関して、問題があり得る。さらには、二重送達系にはさらなる材料及びパッケージが必要とされるので、二重送達系にはさらなる費用が伴う。
【０００７】
Ｔｕｎｇ及びＡｍｅｒｉｃａｎ  Ｄｅｎｔａｌ  Ａｓｓｏｃｉａｔｉｏｎ（米国歯科医師会）による特許文献６；特許文献７；特許文献８；特許文献９；及び特許文献１０；には、歯を再石灰化するのに、また、歯にフッ素添加するのに用いるための非晶質カルシウム化合物例えば非晶質リン酸カルシウム（ＡＣＰ）、非晶質フッ化リン酸カルシウム（ＡＣＰＦ）、非晶質リン酸炭酸カルシウム（ＡＣＣＰ）、非晶質フッ化リン酸炭酸カルシウム（ＡＣＣＰＦ）、及び非晶質フッ化カルシウム（ＡＣＦ）の新規な組成物並びにその使用及び送達の方法が含まれている。これらの化合物は、あらゆる再石灰化性製造物の中でも最高の溶解度、最速の形成速度、及び最速の変換速度を特徴として主張している。しかしながら、高い溶解度は、開示されているカルシウム化合物の歯表面への長期間に亘っての堆積を妨げるものであるので、つまり歯無機質の再石灰化及び歯無機質へのフッ素添加を化合物が手助けするのを妨げるので、高い溶解度は潜在的に不利である。加えて、極めて可溶性の化合物から放出される可溶性のカルシウムは、不溶性のフッ化カルシウムを形成することによって処方中のフッ化物を不活化させ得るので、このような極めて可溶性の化合物は問題でもある。
【先行技術文献】
【特許文献】
【０００８】
【特許文献１】米国特許第４，０８３，９５５号明細書
【特許文献２】米国特許第４，３９７，８３７号明細書
【特許文献３】米国特許第４，０８０，４４０号明細書
【特許文献４】米国特許第６，４８５，７０８号明細書
【特許文献５】米国特許第５，８９１，４４８号明細書
【特許文献６】米国特許第５，４３７，８５７号明細書
【特許文献７】米国特許第５，４６０，８０３号明細書
【特許文献８】米国特許第５，８７１，３６０号明細書
【特許文献９】米国特許第６，０００，３４１号明細書
【特許文献１０】米国特許第６，０５６，９３０号明細書
【発明の概要】
【発明が解決しようとする課題】
【０００９】
つまり、極めて効果があり、現在利用可能な製造物並びに解決策の欠点を克服する、フッ化物、カルシウム、及びリンの可溶源が含まれているオーラルケア組成物を開発しようというニーズがある。
【課題を解決するための手段】
【００１０】
本発明の１つの態様においては、患者の歯構造体へのフッ化物取り込みを増大させるための方法は、生体活性ガラス及びフッ化物を含んでいるオーラルケア組成物と歯構造体を接触させることを含む。本発明の一実施形態ではこのフッ化物は生体活性ガラス中にある。本発明のもう１つの実施形態では、このオーラルケア組成物は、以下の処方：
【表１】
0005816549.tif 000002
を含んでいる。
【００１１】
さらなる実施形態では、このオーラルケア組成物と接触させた後の歯構造体エナメル質フッ化物濃度は９００ｐｐｍより高い。なおさらなる実施形態では、このオーラルケア組成物は、以下の処方：
【表２】
0005816549.tif 000003
を含んでいる。
【００１２】
さらなる実施形態では、このオーラルケア組成物は、歯磨剤及び歯科用バーニッシュ剤である。さらなる実施形態では、この界面活性剤は、ポリエトキシル化ソルビトールモノエステル、Ｔｗｅｅｎ、エチレンオキシド・プロピレンオキシド重縮合物（ポロキサマー）、プロピレングリコール重縮合物、ポリエトキシル化水素化ひまし油、及びラウリル硫酸ナトリウムからなる群から選択される。もう１つの実施形態では、このガムバインダーは、カルボキシビニルポリマー、カラギーナン、ヒドロキシエチルセルロース、カルボキシメチルセルロース（ＣＭＣ）、カラヤ、キサンタン、アラビアガム、及びトラガカントからなる群から選択される。なおもう１つの実施形態では、この甘味剤は、サッカリン、シクラマート、アセサルフェームカリウム、キシリトール、及びタウマチンからなる群から選択される。
【００１３】
本発明の第２の態様においては、オーラルケア組成物は、以下の処方：
【表３】
0005816549.tif 000004
を含んでいる。
【００１４】
この態様の一実施形態では、このオーラルケア組成物は、以下の処方：
【表４】
0005816549.tif 000005
を含んでいる。
【００１５】
さらなる実施形態では、このオーラルケア組成物は、歯磨剤、歯科用バーニッシュ剤、及びシーラント剤である。さらなる実施形態では、この界面活性剤は、ポリエトキシル化ソルビトールモノエステル、Ｔｗｅｅｎ、エチレンオキシド・プロピレンオキシド重縮合物（ポロキサマー）、プロピレングリコール重縮合物、ポリエトキシル化水素化ひまし油、及びラウリル硫酸ナトリウムからなる群から選択される。もう１つの実施形態では、このガムバインダーは、カルボキシビニルポリマー、カラギーナン、ヒドロキシエチルセルロース、カルボキシメチルセルロース（ＣＭＣ）、カラヤ、キサンタン、アラビアガム、及びトラガカントからなる群から選択される。なおもう１つの実施形態では、この甘味剤は、サッカリン、シクラマート、アセサルフェームカリウム、キシリトール、及びタウマチンからなる群から選択される。
【００１６】
本発明の第３の態様においては、歯磨剤は、以下の処方：
【表５】
0005816549.tif 000006
を含んでいる。
【００１７】
本発明の第４の態様においては、歯科用バーニッシュ剤は、以下の処方：
【表６】
0005816549.tif 000007
を含んでいる。
【発明を実施するための形態】
【００１８】
本発明は、生体活性ガラス及びフッ化物を含んでいる非水性のオーラルケア組成物に関する。以下により詳細に説明されるように、このオーラルケア組成物にはさらなる成分が含まれ得る。加えて、当業者には、オーラルケア組成物としては、歯磨剤、歯科用バーニッシュ剤、歯シーラント剤、チューインガム、溶解ストリップ、マウスウォッシュ、さらにはフッ化物を含有する他のオーラルケア製造物が包含され得ることは、理解されるだろう。このオーラルケア組成物は、生体活性ガラスが製剤と反応しそれによって製剤中にカルシウム及びリンが放出されてフッ化物源と反応することがないような方法で処方され製造されるべきである。
【００１９】
このオーラルケア組成物のための例となる処方は、以下：
【表７】
0005816549.tif 000008
の通りである。
【００２０】
当業者には、このオーラルケア組成物の一部の実施形態のために含まれ得る成分はこのオーラルケア組成物の他の実施形態のために含まれていないことがあり得ることは、理解されるだろう。例えば、歯磨剤は、グリセリン、ＰＥＧ、研磨剤、増粘剤、界面活性剤、さらには他の成分を含み得、そしてバーニッシュ剤は、コロホニー樹脂及びエチルアルコールを含み得るが、ＰＥＧやグリセリンは含んでいない。しかしながら、本発明に従うオーラルケア組成物は、すべて、生体活性ガラス及びフッ化物を含んでいる。
【００２１】
歯表面へのフッ化物取り込みは唾液中のカルシウム濃度及びリン酸濃度によって影響される。生体活性ガラスは、水溶液中にカルシウムイオン、リンイオン、ナトリウムイオン、及びケイ素イオンを放出する。つまり、オーラルケアフッ化物組成物（例えば、歯磨剤）中に生体活性ガラスが含まれていると、その生体活性ガラスからの補足的なカルシウム及びリンの放出は、有利なことには、歯表面へのフッ化物の取り込みを増大させる。これらのイオンの放出はほどよいｐＨ上昇も引き起こし得、これは口内環境での再石灰化を増大させる可能性を有している。
【００２２】
本明細書で使われている、用語「歯構造体へのフッ化物取り込みを増大させる」とは、歯表面又は歯構造体に吸収された又は結合されたフッ化物の量を増大させること又は増強させることを意味する。歯構造体へのフッ化物取り込みの量を決定するためには歯エナメル質中のフッ化物濃度が測定され得る。ＦＤＡ  Ｍｏｎｏｇｒａｐｈ  ４０にはエナメル質フッ化物濃度の測定法が提供されている。
【００２３】
本明細書で使われている、用語「歯構造体」及び「歯表面」とは、フッ化物が吸収又は結合され得る個人の歯の任意の部分を意味する。それゆえ、歯構造体及び歯表面としては、限定するものではないが、歯エナメル質、エナメル質初期損傷部、エナメル質中ヒドロキシアパタイト、象牙質、及びセメント質が挙げられる。
【００２４】
本明細書で使われている、用語「非水性の」とは、無水又は実質的に水を含んでいないことを意味する。この非水性の組成物の個々の各成分は、組成物全体が実質的に水を含んでいない状態のままであるかぎりにおいて限定量の水を含有し得る。
【００２５】
本明細書で使われている、用語「オーラルケア組成物」としては、口内空洞部における良好な一般的全体健康状態を改善又は維持するために個人の口内空洞部の全部又は一部に用いられるあらゆる調製物が挙げられる。例えば、オーラルケア組成物は、良好な口内衛生状態を改善又は維持すること、齲蝕を予防又は低減させること、歯肉炎及び／又は歯垢を予防又は低減させること、歯表面を再石灰化すること、さらには象牙質知覚過敏を治療することを可能にし得、又は助力し得る。
【００２６】
本明細書で使われている、用語「歯磨剤」としては、個人の口内空洞部の全部又は一部を洗浄するのに用いられるあらゆる調製物が挙げられる。
【００２７】
本明細書で使われている、用語「歯科用バーニッシュ剤」としては、フッ化物治療のために歯表面に局所的に適用される組成物が挙げられる。典型的には、歯科用バーニッシュ剤には、高濃度のフッ化物が含まれている。
【００２８】
本明細書で使われている、用語「口内空洞部」とは、個人の歯、及び歯肉を意味し、歯から歯肉縁及び／又は歯周ポケットまでを含めた歯周領域すべてが含まれる。
【００２９】
本明細書で使われている用語「生体活性ガラス」は、ケイ素の酸化物をその主な成分として含み、生理液と反応した場合に、成長する組織と結合することができる無機ガラス材を意味する。例として、本発明に従う生体活性ガラスは、インビトロで、擬似体液に入れられた場合、ヒドロキシアパタイトの層を形成するガラス組成物である。生体活性ガラスが体内で（例えば口内空洞部内で）耐えられないほどの有害免疫反応を引き起こさないように、本発明で用いられる生体活性ガラスは、生体適合性でもある。
【００３０】
生体活性ガラスは当業者には良く知られており、例えば、An Introduction to Bioceramics, L. Hench and J. Wilson, eds. World Scientific, New Jersey (1993)に開示されている（この内容全体は参照により本明細書に組み込まれる）。
【００３１】
以下の組成（それぞれの元素の酸化物形態での重量パーセントで示されている）は生体活性ガラスを規定するものである：
【表８】
0005816549.tif 000009
【００３２】
この同じ生体活性ガラス組成物は、それぞれの元素の重量パーセントでは以下の通り表され得る：
【表９】
0005816549.tif 000010
【００３３】
この生体活性ガラスは、「溶融法」又は「ゾル−ゲル」法を用いて製造され得、これらの方法はいずれも生体活性ガラス製造の当業者には良く知られている。
【００３４】
生体活性ガラスは、硬組織及び軟組織のいずれにも結合するクラスＡ生体活性物質と考えられる。そのことにおいて生体活性ガラスは、歯構造体と相互作用するためのより効果がある物質をもたらす。生体活性ガラスは、オーラルケア組成物処方中に、オーラルケア組成物の約０．５〜１５重量パーセントの量、好ましくはオーラルケア組成物の約３〜１０重量パーセントの量で存在し得る。
【００３５】
このオーラルケア組成物製剤はさらにフッ化物含有化合物を含み、そのようなものとしては、イオンフッ化物（例えばアルカリ金属フッ化物）、アミンフッ化物及びイオンモノフルオロホスファート（例えばアルカリ金属モノフルオロホスファート）が挙げられ得、そして処方には、約１００ｐｐｍ〜５０００ｐｐｍ（好ましくは約５００〜２０００ｐｐｍ）のフッ化物がもたらされるように組み込まれ得る。このフッ化物化合物はフッ化ナトリウム又はモノフルオロリン酸ナトリウムを含み得る。フッ化スズも上記濃度で用いられ得る。イオンモノフルオロホスファートの活性を良くすることが示されている、カルシウムグリセロホスファートは、フッ化物源がイオンモノフルオロホスファートであるときに場合により加えられ得る。オーラルケア組成物の約０〜５．０重量パーセントの量でフッ化物はオーラルケア組成物処方中に独立したフッ化物源として存在し得る。
【００３６】
オーラルケア組成物中に独立したフッ化物源を用いることの別形態としては、フッ化物含有生体活性ガラス、例えば米国特許第４，７７５，６４６号明細書（これは参照により本明細書に組み込まれる）にある生体活性ガラスを用いることもフッ化物源として用いられ得、この場合は生体活性ガラス中のフッ化物が口内環境に放出されるので生体活性ガラス組成物は歯表面へのフッ化物取り込みを良くする。
【００３７】
さらに、本発明のオーラルケア組成物にイオンフッ素含有化合物が組み込まれる場合は、研磨剤は、そのイオンフッ素含有化合物と研磨剤が適合性があるように選択されるべきであることは、理解されるだろう。つまり、例えば、フッ化ナトリウムと、過剰のカルシウムイオンを含む研磨剤とは、不溶性のフッ化カルシウムとしてのフッ化物の喪失を引き起こすので、これらのものは適合性がないものであることは当技術分野で良く知られている。したがって、不溶性である研磨剤、例えば、シリカ、アルミナ、オルトリン酸亜鉛やプラスチック粒子が好ましい。別形態としては、カルシウム研磨剤、例えば炭酸カルシウムやリン酸二カルシウムが、アルカリ金属モノフルオロホスファート、例えば、モノフルオロリン酸ナトリウムと用いられ得る。
【００３８】
このオーラルケア組成物はさらにカルボキシビニルポリマーを含んでいる。このカルボキシビニルポリマーはその酸の形態で用いられ、必ずしも中和の形態をなんら必要としない。カルボキシビニルポリマーは湿潤物質を増粘し、また必要とされている研磨物質を懸濁させるための好ましいレオロジーももたらす。ここで使われている用語「レオロジー」とは、製剤の流動特性を反映するものである。
【００３９】
このオーラルケア組成物中に用いるのに適しているカルボキシビニルポリマーは、ポリアリルスクロース（例えば、カルボポール［Carbopol］９７４及び９３４）、又はジビニルグリコール（例えば、Ｎｏｖｅｏｎ  ＡＡ−１）と架橋されたアクリル酸コポリマーである。Ｃａｒｂｏｐｏｌポリマーは、Ｂ．Ｆ．Ｇｏｏｄｒｉｃｈ  Ｃｏｍｐａｎｙが製造している。カルボポール９７４が好ましい。カルボキシビニルポリマーは、このオーラルケア組成物の０．１〜７．５重量パーセント（好ましくは０．３〜１．０重量パーセント）の範囲で、より好ましくはこのオーラルケア組成物の約０．５重量パーセントの量で、存在し得る。
【００４０】
このオーラルケア組成物中には他の天然の高分子及び合成の高分子が単独で又は組み合わせで用いられ得る。例としての高分子としては、限定するものではないが、カラギーナン、ヒドロキシエチルセルロース、カルボキシメチルセルロース（ＣＭＣ）並びにカラヤ、キサンタン、アラビアガム、及びトラガカントを含めた天然のガムバインダーが挙げられる。
【００４１】
このオーラルケア組成物はさらに湿潤剤を含み得る。このオーラルケア組成物中に用いるのに適している湿潤剤としては、グリセリン、ソルビトール、及びプロピレングリコールあるいはこれらの混合物が挙げられる。市販のグリセリンはグリセリンとの組み合わせで０．５〜２．０重量パーセントの水を含有し得ることは良く知られている。典型的にはこの量は０．５〜１．０重量パーセントである。この少量の水はグリセリンに結合されており、したがって他の成分には利用可能となっていない。このことにおいて、当業者はグリセリン含有の組成物を非水性であるとみなしたのであった。湿潤剤は可能なかぎり無水であるべきであり、好ましくは固体形態で用いられるべきである。グリセリンが好ましい湿潤剤である。湿潤剤は処方を１００％までにするのに用いられるので、湿潤剤はオーラルケア組成物の約２０〜９０重量パーセントの範囲の量で存在し得る。好ましくは、湿潤剤は、このオーラルケア組成物中に約３５〜７５重量パーセント、より好ましくは約４５〜７５重量パーセント存在している。
【００４２】
このオーラルケア組成物はさらにポリエチレングリコールを含み得る。ポリエチレングリコールは、製剤の粘着性が低下するように、また滑らかな触感の製造物がもたらされるように選択される。ポリエチレングリコールは、ＰＥＧ３００〜ＰＥＧ１０００の分子量範囲から選択される。ＰＥＧ４００が好ましい。有利には、ポリエチレングリコールは、オーラルケア組成物の約０．１〜４０重量パーセントの範囲、好ましくは約１５〜２０重量パーセントの範囲の量で存在している。
【００４３】
このオーラルケア組成物はさらに研磨剤を含み得る。このオーラルケア組成物中に用いるのに適している研磨剤としては、例えば、シリカ、オルトリン酸亜鉛、重炭酸ナトリウム（ベーキングソーダ）、プラスチック粒子、アルミナ、アルミナ水和物、炭酸カルシウム及びピロリン酸カルシウムやこれらの混合物が挙げられる。シリカ研磨剤は、天然非晶質シリカ、例えば珪藻土；合成非晶質シリカ、例えば沈殿シリカ、例えばＲｈｏｎｅ  Ｐｏｕｌｅｎｃによって製造されている「Ｔｉｘｏｓｉｌ  ５３Ｂ」；シリカゲル、例えばシリカキセロゲル；又はこれらの混合物；であり得る。一般的には、本発明の歯磨剤組成物中に用いるのに適している研磨剤の量は、許容されるレベルの洗浄及び研磨がもたらされるように、当技術分野では良く知られている方法に従って経験的に決定されるものである。好適には、研磨剤は、このオーラルケア組成物の約０〜約６０重量パーセント、好ましくは約０〜約３０重量パーセントの量で存在している。上記に関係なく、当業者なら、添加される研磨剤、例えば上記に掲載されているものは、生体活性ガラスは固有の研磨特性を有しているのでこのオーラルケア組成物には必要とされないかも知れないことを理解するだろう。
【００４４】
このオーラルケア組成物に従来型のオーラルケア組成物のレオロジーにより近いレオロジーを賦与するために、本発明のオーラルケア組成物中には、有利には、増粘剤が存在し得る。増粘剤は増粘性シリカ、例えばＤｅｇｕｓｓａ  Ｌｔｄによって製造されている、「Ｓｉｄｅｎｔ２２Ｓ」であり得る。増粘性シリカは、このオーラルケア組成物の約０．０１〜１０重量パーセントの範囲、好ましくは約５．０〜７．０重量パーセントの範囲の量にあり得る。
【００４５】
このオーラルケア組成物はさらに界面活性剤を含み得る。界面活性物質は洗浄及び／又は発泡特性を賦与するためにオーラルケア組成物製造物に通常加えられる。オーラルケア組成物処方中に用いられているいずれの従来型の界面活性剤も本発明物中に用いられ得るが、但し、それは、水性溶液の状態にはない固体粉末として加えられ得るものとする。適する界面活性剤としては、アニオン性、カチオン性、非イオン性及び両イオン性界面活性剤が挙げられる。
【００４６】
適する非イオン性界面活性剤としては、例えば、ポリエトキシル化ソルビトールエステル、特にはポリエトキシル化ソルビトールモノエステル、例えば、ＰＥＧ（４０）ソルビタンジイソステアラート、及びＩＣＩから商品名「Ｔｗｅｅｎ」で販売されている製品；エチレンオキシド・プロピレンオキシド重縮合物（ポロキサマー）、例えばＢＡＳＦ−Ｗｙａｎｄｏｔｔｅから商品名「Ｐｌｕｒｏｎｉｃ」で販売されている製品；プロピレングリコール重縮合物；ポリエトキシル化水素化ひまし油、例えば、クレモホール；及びソルビタン脂肪エステル；が挙げられる。適するアニオン性界面活性剤としては、例えばＡｌｂｒｉｇｈｔ  ａｎｄ  Ｗｉｌｓｏｎから販売されていて「ＳＬＳ」と呼ばれている、ラウリル硫酸ナトリウムが挙げられる。これは入手可能なものであって本発明物中には粉末形態で用いられる。有利には、界面活性剤は、このオーラルケア組成物の約０〜２０重量パーセント、好ましくは約０〜１０重量パーセント、より好ましくは約０〜２．５重量パーセントの範囲の量で存在している。
【００４７】
このオーラルケア組成物はまたオーラルケア組成物処方中に慣用的に用いられている他の添加剤、例えば、ホワイトニング剤も含めた、着色剤、例えば二酸化チタン、過酸化水素、及びポリ三リン酸ナトリウム；防腐剤；及び甘味剤；を適切な濃度で含み得る。抗歯垢剤、例えば、トリクロサン、クロレキシジン、セチルピリジニウムクロリド及びニシン（好ましくは精製された形態のもので、Ａｍｂｉｃｉｎ  Ｎとして市販のもの）；抗歯石剤、例えば、ピロリン酸塩；抗知覚過敏剤、例えばストロンチウム又はカリウムの塩；高分子補強剤、例えばＧａｎｔｒｅｚ；も必要なら存在していてよい。ブレスフレッシュニング剤（breath freshening agents：口臭清涼化剤）、例えば、重炭酸ナトリウムも適切な濃度で含まれ得る。一般的には、そのような添加剤は、少量又はその処方に合った量であり、通常、その組成物の約０．００１〜５重量パーセントの量で存在している。水性環境で不安定である又は多少適合性がない活性成分又は活性物質の組み合わせも本発明の処方に加えられ得る。言い換えると、本発明の処方には、非水性環境で安定である又は多少適合性がある活性成分又は活性成分の組み合わせも加えられ得る。
【００４８】
このオーラルケア組成物製剤には、香味剤も、通常、このオーラルケア組成物の約１．０重量パーセントの濃度で加えられ得る。香味剤は別の濃度でも加えられ得ることは理解されるだろう。適する甘味剤としては、サッカリン、シクラマート、及びアセサルフェームカリウムが挙げられ得、このオーラルケア組成物の約０．０１〜１．０重量パーセント、好ましくは０．０５〜０．５重量パーセントの量で存在し得る。別形態としては、キシリトール（これは強力な甘味剤ではない）が、甘味剤として、このオーラルケア組成物の約１．０〜約１５重量パーセントの濃度で用いられ得る。タウマチンのような補助的な甘味剤も、このオーラルケア組成物の０．００１〜０．１（好ましくは０．００５〜０．０５）重量パーセントの濃度で含まれ得る。タウマチンの適するブレンド品がＴａｔｅ  ａｎｄ  Ｌｙｌｅ  ＰＬＣから商品名「ＴＡＬＩＮ」で販売されている。
【００４９】
このオーラルケア組成物はさらに汚染防止剤を含み得る。適する汚染防止剤としては、例えば、カルボン酸（例えば米国特許第４，２５６，７３１号明細書に開示されているもの）、アミノカルボキシラート化合物（例えば米国特許第４，０８０，４４１号明細書に開示されているもの）、及び米国特許第４，１１８，４７４号明細書に開示されているホスホノ酢酸が挙げられる。汚染防止剤はこのオーラルケア組成物処方に組み込まれてよいしあるいはこのオーラルケア組成物の後に用いるための、独立した組成物として提供されてもよい。
【００５０】
このオーラルケア組成物（特には歯科用バーニッシュ剤）は、膜形成剤として働き得る樹脂を含み得る。好ましい樹脂はコロホニー樹脂である。コロホニーは、生木由来の天然樹脂である。コロホニー樹脂は、このオーラルケア組成物の約２５〜７５重量パーセントの量で存在し得る。コロホニー樹脂が好ましいが、吸収性で生体適合性の高分子も用いられ得る。
【００５１】
このオーラルケア組成物（特には歯科用バーニッシュ剤）は、溶媒として働き得る、アルコールを含み得る。好ましいアルコールはエチルアルコールである。エチルアルコールは、このオーラルケア組成物の約５〜２５重量パーセントの量で存在し得る。
【００５２】
このオーラルケア組成物は約２５，０００〜４００，０００センチポイズの初期粘度を有し得るが、これは、消費者に受け入れられている従来型のオーラルケア組成物の粘度に比肩し得るものである。水で約３：１の比に希釈されたときの、この処方のｐＨは、１０．０よりも低くあるべきである。このオーラルケア組成物の粘度は、ＴＦ２０スピンドルＢｒｏｏｋｆｉｅｌｄ  Ｖｉｓｃｏｍｅｔｅｒを用いて測定されるものである。
【００５３】
このオーラルケア組成物は、その各成分を適切な割合及び都合のよい任意の順序で混合し、その後、必要な場合は、そのｐＨを調整することによって、通常の方法で調製され得る。歯磨剤の特に好ましい調製方法では、ポリビニルポリマー及び湿潤剤が、十分な粘度がもたらされるように、例えば、必要な場合は、例えば５０℃〜７０℃の温度に、加熱しながら一緒に激しく撹拌される。ポリエチレングリコールと増粘性シリカがこの後この混合物に加えられ、強力な混合機を用いて、研磨剤がこの後この中に分散される。（存在する場合）フッ化物塩のような活性添加剤がこの後加えられ、続いて最終段階で界面活性剤と香味剤が加えられる。最終の混合は真空下で行われる。
【実施例】
【００５４】
エナメル質フッ化物の取り込みは、フッ化物含有歯磨剤からどれくらいの量のフッ化物が歯表面に吸収されているかを評価するように設計されたインビトロ評価法である。フッ化物含有歯磨剤中の全フッ素含有量及び全可溶利用可能フッ化物を評価するための標準インビトロ法も開発されている。
【００５５】
以下の実施例は本発明を説明するものである。
【００５６】
（実施例１）
エナメル質初期損傷部へのフッ化物取り込みを促進することについての歯磨剤の影響を測定するためにインビトロ研究を５つの異なる歯磨剤処方で行った。エナメル質フッ化物取り込みを測定するための試験手順は、ＦＤＡ  Ｍｏｎｏｇｒａｐｈ中にＰｒｏｃｅｄｕｒｅ  ４０と分類されている手順と同じであったが、但し損傷については、０．１Ｍ乳酸及び０．２％カルボポール９０７であって、ＨＡＰで５０％飽和しているｐＨ５．０にある溶液を用いて形成された。全フッ素はＦＤＡ  Ｍｏｎｏｇｒａｐｈ方法３を用いて試験し、そして全可溶利用可能フッ化物はＦＤＡ  Ｍｏｎｏｇｒａｐｈ方法１６を用いて試験した。
【００５７】
健康な、上部中央のウシ切歯を選択し、付着しているすべての軟組織を取り除いた。中空コアダイアモンドドリル錐で唇側面に直角に切り出すことによって、各歯から、直径３ｍｍのエナメル質コアを調製した。標本が過熱するのを防ぐために、これは、水中で行われた。メチルメタクリレートを用いて各標本をプレキシガラス棒（１／４インチ直径×２インチ長さ）の末端部に包埋した。過剰アクリル樹脂を切除してエナメル質表面を露出させた。このエナメル質標本を６００グリットのウェット／ドライペーパーで磨き、その後ミクロ微細Ｇａｍｍａ  Ａｌｕｍｉｎａで磨いた。得られた標本は露出した表面が３ｍｍのエナメル質ディスクで、それ以外はアクリル樹脂で覆われていた。
【００５８】
各エナメル質標本をこの後０．５ｍｌの１Ｍ  ＨＣｌＯ４に１５秒間浸漬することによって食刻した。この食刻の期間中は、食刻溶液は絶えず撹拌されていた。各溶液サンプルをこの後ＴＩＳＡＢ緩衝液でｐＨ５．２に調節し（０．２５ｍｌサンプル、０．５ｍｌ  ＴＩＳＡＢ、及び０．２５ｍｌ  １Ｎ  ＮａＯＨ）、そのフッ化物含有量を、同じようにして準備された標準液曲線（１ｍｌ標準液及び１ｍｌ  ＴＩＳＡＢ）と比較することによって測定した。食刻の深さを計算するのに用いるために、５０μｌを採取し、原子吸光によりＣａについて分析することによって、食刻溶液のＣａ含有量を測定した（０．０５ｍｌ適量〜５ｍｌ）。このデータは、各標本の、処置前固有フッ化物濃度とした。
【００５９】
これらの標本を先に記載されているようにしてもう一度グラインダーにかけて磨いた。０．１Ｍ乳酸／０．２％カルボポール９０７溶液に２４時間室温にて浸漬することによって各エナメル質標本に初期損傷部を形成させた。これらの標本をこの後蒸留水で良く濯ぎ洗いし、用いるときまで湿気のある環境に保存しておいた。
【００６０】
処置は歯磨剤スラリーの上澄み液を用いて行われた。このスラリーは、１部の歯磨剤と３部の蒸留水とから構成されていた（９ｇ：２７ｍｌ、ｗ／ｗ）。各スラリーを３０秒間良く混合し、その後約１０，０００ｒｐｍで１０分間遠心分離した。この迅速混合時間は、一旦押出されると、試験製造物は利用可能なＣａを含有していて、用いられている期間中に口の中で活性化されることを意味しているからであった。伝統に従ったより長い混合時間が、エナメル質標本がスラリーと接触状態にあることなしに、用いられたとすると、試験製造物は、対照と比較した場合、不公平に不利な条件にあることになる。各標本をこの後２５ｍｌのそれぞれの割り当てられた上澄み液に一定の撹拌（３５０ｒｐｍ）で３０分間浸漬した。処置に続いて、標本を蒸留水で濯ぎ洗いした。それぞれの標本から一エナメル質層をこの後取り外し、先に概略を述べたようにして（すなわち、１５秒食刻）、フッ化物及びカルシウムについて分析した。それぞれの標本の処置前フッ化物（固有）濃度をこの後、処置後の値から差し引いて、この試験処置によるエナメル質フッ化物の変化を測定した。エナメル質フッ化物の変化を測定するためには、エナメル質フッ化物の取り込み（ＥＦＵ）、全フッ素（ＴＦ；１：１００希釈）、及び全可溶利用可能フッ化物（ＴＳＡＦ；１：１０希釈）を、それぞれ、ＦＤＡ方法＃４０、方法＃３、及び方法＃１６を用いて測定した。結果は、ＡＮＯＶＡ  ａｎｄ  Ｎｅｗｍａｎ−Ｋｅｕｌｓの方法を用いて解析した（ｐ＜０．０１）。
【００６１】
試験に用いた歯磨剤は、以下の通り：１）ＲＤ０７３４４−プラセボ；２）米国特許参考歯磨剤（＃１２７７４０１  １０００  ＳＭＦＰ／Ｓｉｌｉｃａ、Ｌｏｔ  ＰＴＧ  ０７−０４）；３）ＲＤ０７３３８−５％生体活性ガラス、１０００ｐｐｍフッ化物、１５％シリカベース処方；４）ＲＤ０７３３９−７．５％生体活性ガラス、１０００ｐｐｍフッ化物、１５％シリカベース処方；及び５）ＲＤ０７３４１−５％生体活性ガラス、１０００ｐｐｍフッ化物、１８．５％シリカベース処方；であった。表１は、試験歯磨剤１（ＲＤ０７３４４−プラセボ）についての組成を示している。表２は、試験歯磨剤３（ＲＤ０７３３８）についての組成を示している。表３は、試験歯磨剤４（ＲＤ０７３３９）についての組成を示している。表４は、試験歯磨剤５（ＲＤ０７３４１）についての組成を示している。
【００６２】
試験結果は、プラセボ歯磨剤は１７±３ｐｐｍのＥＦＵ結果（エナメル質フッ化物濃度の増加）をもたらすことを示した。米国特許の参考歯磨剤は、６８６±１５ｐｐｍのＥＦＵ結果をもたらした。試験歯磨剤３（ＲＤ０７３３８）は、９２９±２６ｐｐｍのＥＦＵ結果をもたらした。試験歯磨剤４（ＲＤ０７３３９）は、９０１±２９ｐｐｍのＥＦＵ結果をもたらし、試験歯磨剤５（ＲＤ０７３４１）は、９９１±２５ｐｐｍのフッ化物取り込みをもたらした。試験歯磨剤３〜５はエナメル質フッ化物取り込みで米国特許の参考歯磨剤を凌駕する著しい増加を示した。より詳細には、米国特許の参考歯磨剤と比較して、試験歯磨剤３は３５％より大きいＥＦＵの増加をもたらし、試験歯磨剤４は３０％より大きいＥＦＵの増加をもたらし、試験歯磨剤５は４４％より大きいＥＦＵの増加をもたらした。ＴＦ（全フッ化物）結果は：米国特許参考−１０５５±４ｐｐｍ  Ｆ、歯磨剤３−９３６±７ｐｐｍ  Ｆ、歯磨剤４−９３５±９ｐｐｍ  Ｆ、であった。ＴＳＡＦ結果は：米国特許参考−１０２３±７ｐｐｍ  Ｆ、歯磨剤３−９２７±２ｐｐｍ  Ｆ、歯磨剤４−９１４±８ｐｐｍ  Ｆ、であった。これらの歯磨剤は、新鮮なシリカベースＳＭＦＰ歯磨剤中におけるＴＦ（８５０〜１１５０ｐｐｍ  Ｆ）及びＴＳＡＦ（Ｔｏｔａｌ  Ｓｏｌｕｂｌｅ  Ａｖａｉｌａｂｌｅ  Ｆｌｕｏｒｉｄｅ：全可溶利用可能フッ化物）（≧８００ｐｐｍ  Ｆ）についてのＦＤＡ要求事項を満たしている。この試験のより全部がそろった結果が表５に提供されている。
【００６３】
表１：ＲＤ  ０７３４４組成
【表１０】
0005816549.tif 000011
【００６４】
表２：ＲＤ  ０７３３８組成
【表１１】
0005816549.tif 000012
【００６５】
表３：ＲＤ  ０７３３９組成
【表１２】
0005816549.tif 000013
【００６６】
表４：ＲＤ  ０７３４１組成
【表１３】
0005816549.tif 000014
【００６７】
表５：歯磨剤組成によって影響されるフッ化物取り込み
【表１４】
0005816549.tif 000015
【００６８】
（実施例２）
フッ化物イオン放出に対するＮｏｖａＭｉｎ（登録商標）生体活性ガラス添加の影響を測定するために２つのフッ化物バーニッシュ剤処方でインビトロ研究を行った。
【００６９】
２つのサンプルバーニッシュ剤：１）０．１００±０．００２グラムの１０％  ＮｏｖａＭｉｎ（登録商標）＋５％フッ化ナトリウムバーニッシュ剤；２）５％フッ化ナトリウムバーニッシュ剤；を試験した。各バーニッシュ剤サンプルをエポキシ製基体に塗布し、２０ｍＬ脱イオン（ＤＩ）水に入れた。このサンプルを３７℃及び２００ｒｐｍにあるインキュベーターシェーカーに入れた。１、４、２４、及び４８時間後にＤＩ水を取り出し、入れ換えた。各時間間隔におけるイオン含量についてこの取り出したＤＩ水を分析した。
【００７０】
イオン含量を分析するためには、このＤＩ水サンプルを全イオン強度補正緩衝液［total ionic strength adjustment buffer］（ＴＩＳＡＢ）で１：１に希釈し、フッ化物選択的電極を用いてフッ化物イオン濃度について分析した。カルシウム及びリンのイオン濃度は、誘導結合プラズマ［inductively coupled plasma］（ＩＣＰ）分光法を用いて測定した。結果は、すべて、累積平均μｇ［イオン］／ｇバーニッシュ剤として表された（ｎ＝９）。さらには、結果は、ＡＮＯＶＡ  ａｎｄ  Ｓｔｕｄｅｎｔ−Ｎｅｗｍａｎ−Ｋｅｕｌｓの方法を用いて統計的にも解析された（ｐ＜０．０５）。
【００７１】
結果は以下の通りであった（結果は表６にも示されている）。１、４、２４、４８時間後におけるＮｏｖａＭｉｎ（登録商標）＋フッ化物バーニッシュ剤サンプルからのフッ化物イオン放出：９７．８±１．５、１，１３４．９±５０．３、９，８３５．８±５２．３、１０，３４６．８±２７．２；フッ化物のみバーニッシュ剤サンプル：７１．４±７．４、１３０．４±１２．５、３０１．７±４１．１、５１３．１±１２３．１。ＮｏｖａＭｉｎ（登録商標）＋フッ化物サンプルからのカルシウムイオン放出：３１．３±４．０、３７８．１±８５．７、１，１６６．７±８１．４、２，５２１．９±１１０．５；フッ化物のみサンプル：１３．３±２．６、５２．１±２．３、７１．９±７．６、６５．４±６．９。ＮｏｖａＭｉｎ（登録商標）＋フッ化物サンプルからのリンイオン放出：１１５．８±１．４、３４０．４±８．８、１，４９１．５±３１．５、１，６１８．２±３４．２；フッ化物のみサンプル：１１２．５±０．５、２１９．５±２．２、３０７．６±２．５、３９６．１±３．２。ＮｏｖａＭｉｎ（登録商標）含有フッ化物バーニッシュ剤は、フッ化物のみバーニッシュ剤と比較して、すべての時間点において、測定されたイオンすべてが著しくより高い放出を有していた（ｐ＜０．０５）。
【００７２】
これらの結果は、ＮｏｖａＭｉｎ（登録商標）含有フッ化物バーニッシュ剤は、増大されたフッ化物放出を示すことを意味するものであり、これは、増大されたフッ化物取り込みをもたらす可能性があるものであって、フッ化物のみバーニッシュ剤よりもより良く歯表面を再石灰化する可能性があるものである。
【００７３】
表６：ＮｏｖａＭｉｎ（登録商標）＋フッ化物バーニッシュ剤によって影響されるイオン放出
【表１５】
0005816549.tif 000016
【００７４】
示されているように、ＦＤＡ一般薬基準方法（FDA monograph method）を用いて試験した場合、フッ化物歯磨剤に生体活性ガラスを加えると、エナメル質表面中の人工的虫歯損傷へのフッ化物取り込みを著しく良くした。生体活性ガラス含有フッ化物歯磨剤は、フッ化物利用可能性及び放出についてのすべてのＦＤＡ要求事項も満たした。これらの結果は、生体活性ガラス含有フッ化物歯磨剤は、従来型のフッ化物のみ歯磨剤よりも、歯表面をフッ素化するより大きな潜在力を有している、可能性があることを意味している。歯表面へのフッ化物取り込みに必要とされる補足的なカルシウム及びリンを生体活性ガラスがもたらしその結果再石灰化の潜在力が増大されるという、生体活性ガラスとフッ化物との間の相乗関係が、実証されている。
【００７５】
これらの実施例は、生体活性ガラス及びフッ化物を含んでいる歯磨剤には良くなったフッ化物取り込みの結果を、そして生体活性ガラス及びフッ化物を含んでいるバーニッシュ剤には増大されたイオン放出の結果を示しているが、当業者なら、同じか又は似たようなフッ化物取り込みの結果及び／又はイオン放出の結果を、限定するものではないが、歯科用バーニッシュ剤、歯シーラント剤、チューインガム、可溶ストリップ、マウスウォッシュ、さらには他のフッ化物含有オーラルケア製造物を含めた、生体活性ガラス及びフッ化物を含んでいるあらゆるオーラルケア組成物にも期待するだろう。
【００７６】
例示的な歯磨剤の処方は以下の通りである：
【表１６】
0005816549.tif 000017
【００７７】
例示的な歯科用バーニッシュ剤の処方は以下の通りである：
【表１７】
0005816549.tif 000018
【００７８】
局所的に塗布される歯科用バーニッシュ剤は、典型的には、樹脂担体中にフッ化ナトリウム調製物を含んでいる。歯科用バーニッシュ剤は、歯知覚過敏を低減させるために、また小児及びハイリスク虫歯患者の虫歯を予防するために、広く用いられてきた。多くの市販バーニッシュ剤製造物中に用いられているこの樹脂担体はコロホニー樹脂であり、これは、通常、松生木樹液から誘導される。オーラルケア用途に対しては、コロホニー樹脂の物理特性を改変するために、例えば、審美的な理由から、歯表面の色に樹脂の色がより近く一致するよう樹脂の色を薄くするために、エステル化処理が多くの場合用いられる。マレイン酸、無水マレイン酸、又はフマル酸と反応させることによって、その親水特性を増大させるためにも、また歯の湿った表面への付着を良くするためにも、コロホニー樹脂は改変され得る。コロホニー樹脂は、歯科用バーニッシュ剤中に、バーニッシュ剤の約２０〜７５重量パーセントの濃度で存在し得る。塗布し易いようバーニッシュ剤の粘度を下げるために溶媒（例えばエチルアルコール）がバーニッシュ剤の約５〜２０重量パーセントの濃度で用いられ得る。溶媒は塗布後蒸発するので、歯表面にはバーニッシュ剤の膜の形成がもたらされる。歯科用バーニッシュ剤の粘度及び取り扱い特性を良くするためにはフィラー（例えばシリカ）がバーニッシュ剤のおよそ０．５〜５重量パーセントの濃度で用いられ得る。バーニッシュ剤組成物には、その製造物の外観及び味を良くするために着色剤及び香味剤も含まれ得る。歯科用バーニッシュ剤処方中にはさまざまなフッ素源がそのバーニッシュ剤の約０．５〜５重量パーセントの濃度で用いられ得る。
【００７９】
上記からすると、フッ化物取り込みを良くするためにオーラルケア組成物中に生体活性ガラスを用いると、低フッ化物含有オーラルケア組成物の開発が可能になることになる。例えば、合衆国では、９００ｐｐｍ〜１４５０ｐｐｍの濃度が最も効果があることから法的な要求事項に従って消費者歯磨剤処方中にはフッ化物がそのような濃度で用いられている。しかしながら、そのような高い濃度でフッ化物を用いることは、国民の一部の構成員、例えば、小児や入院中の患者にとっては、フッ化物摂取と毒性の懸念から、懸念事となっている。つまり、９００ｐｐｍ以下の濃度にあるが、９００ｐｐｍより高いフッ化物濃度と同じ効果があるフッ化物使用が、望ましい。
【００８０】
当業者には、同じことが、広いが等価の条件及び他のパラメーターの範囲内で、並びにさまざまなオーラルケア製造物形態の範囲内で、本発明の範囲又はその実施形態になんら影響を及ぼすことなく行われ得ることは、理解されるだろう。本明細書中に引用されている特許、特許出願、及び刊行物は、すべて、参照により、本明細書にその全体が完全に組み込まれる。